적층 세라믹 커패시터 의 유전체 층 은 약 1100 ℃ 이상 의 고온 에서 세라믹 그린 시트 를 소성 하 여 형성 될 수 있 다 . 내부 전극 층 으로 Ni 등 의 비금속 을 사용 하 는 경우 저온 인 400 ℃ 부터 산화 가 일어나 면서 소결 수축 이 되 고 , 1000 ℃ 이상 에서 급격히 소성 될 수 있 다 . 내부 전극 층 이 급격히 소성 되 면 내부 전극 층 의 과소 성 으로 인하 여 전극 이 뭉치 거나 끊어질 수 있 으며 , 내부 전극 층 의 연결 성 및 용량 이 저하 될 수 있 다 . 또한 소성 후 크랙 과 같 은 적층 세라믹 커패시터 의 내부 구조 결함 이 발생 할 수 있 다 .